(57)【要約】少なくとも２つの吸収層を含む多層創傷ドレッシングおよび吸収層を形成する材料を提供する。吸収層の吸収性は異なっており、創傷に最も近い層は、創傷から最も遠い層より吸収性が低い。創傷ドレッシングは、典型的には、支持体フィルムおよび創傷に面するフィルムなどの、追加的な非吸収性の層を更に含む。ドレッシングは、創傷滲出物を吸収すると同時に、吸収材料が創傷に入るのを防ぐ。特定の実施態様では、ドレッシングは、創傷に適用する前、並びに創傷に適用した後、即ち体液が吸収された時、実質的に透明である。【特許請求の範囲】
【請求項１】
親水性エチレン性不飽和モノマーの反応生成物を含有する第１の吸収層と、
前記第１の吸収層と接触し、前記第１の吸収層より体液の吸収性が小さい第２の吸収層と、
を含む多層創傷ドレッシング。
【請求項２】
前記第１の吸収層が患者に適用される前に水を１０重量％未満含んでいる、請求項１に記載の多層創傷ドレッシング。
【請求項３】
前記第１の吸収層が実質的に水に不溶性である、請求項１に記載の多層創傷ドレッシング。
【請求項４】
前記第２の吸収層が前記第１の吸収層と創傷との間にあるように、前記創傷ドレッシングが患者の創傷上に位置決めされるように形成されている、請求項１に記載の多層創傷ドレッシング。
【請求項５】
前記第１の吸収層が、親水性エチレン性不飽和モノマー、炭素数４〜１４の三級ではないアルコールのアクリル酸エステル、および極性エチレン性不飽和モノマーとの反応生成物を含む請求項１に記載の多層創傷ドレッシング。
【請求項６】
前記三級ではないアルコールの炭素数が６〜１２である、請求項５に記載の多層創傷ドレッシング。
【請求項７】
前記第１の吸収層が、親水性エチレン性不飽和モノマー約３０〜１００重量部と、炭素数４〜１４の三級ではないアルコールのアクリル酸エステル約０〜３０重量部と、極性エチレン性不飽和モノマー約０〜４０重量部との反応生成物を含む請求項５に記載の多層創傷ドレッシング。
【請求項８】
前記第１の吸収層が、親水性エチレン性不飽和モノマー約５０〜８０重量部と、炭素数４〜１４の三級ではないアルコールのアクリル酸エステル約５〜３０重量部と、極性エチレン性不飽和モノマー約１０〜３０重量部との反応生成物を含む請求項５に記載の多層創傷ドレッシング。
【請求項９】
前記第２の吸収層が、炭素数４〜１４の三級ではないアルコールのアクリル酸エステルと、親水性エチレン性不飽和モノマーと、極性エチレン性不飽和モノマーとの反応生成物を含む請求項１に記載の多層創傷ドレッシング。
【請求項１０】
前記第２の吸収層が、炭素数４〜１４の三級ではないアルコールのアクリル酸エステル約４５〜８０重量部と、親水性エチレン性不飽和モノマー約２５〜４０重量部と、極性エチレン性不飽和モノマー約２〜２０重量部との反応生成物を含む請求項９に記載の多層創傷ドレッシング。
【請求項１１】
前記第１の吸収層の吸収性が、前記第２の吸収層の吸収性のより少なくとも１００パーセント大きい、請求項１に記載の多層創傷ドレッシング。
【請求項１２】
前記極性エチレン性不飽和モノマーが、Ｎ−ビニルアセトアミドを含む、請求項５に記載の多層創傷ドレッシング。
【請求項１３】
前記極性エチレン性不飽和モノマーが、部分的に中和されたアクリル酸を含む、請求項５に記載の多層創傷ドレッシング。
【請求項１４】
前記第２の吸収層が、少なくとも約５０パーセントの吸収性を有する、請求項１に記載の多層創傷ドレッシング。
【請求項１５】
前記第２の吸収層が、少なくとも８０パーセントの吸収性を有する、請求項１４に記載の多層創傷ドレッシング。
【請求項１６】
前記第２の吸収層が実質的に水に不溶性である、請求項１４に記載の多層創傷ドレッシング。
【請求項１７】
前記第１の吸収層が、少なくとも２００パーセントの吸収性を有する、請求項１に記載の多層創傷ドレッシング。
【請求項１８】
前記ドレッシングが実質的に透明である、請求項１に記載の多層創傷ドレッシング。
【請求項１９】
前記ドレッシングが裁断可能である、請求項１に記載の多層創傷ドレッシング。
【請求項２０】
創傷に面する層を更に含む、請求項１に記載の多層創傷ドレッシング。
【請求項２１】
前記創傷に面する層が穿孔されている、請求項２０に記載の多層創傷ドレッシング。
【請求項２２】
前記第２の吸収層が粘着性である、請求項１に記載の多層創傷ドレッシング。
【請求項２３】
親水性エチレン性不飽和モノマーの反応生成物を含有する第１の吸収層と、
前記第１の吸収層と接触した第２の崩壊しない吸収層と、
を含む多層創傷ドレッシング。
【請求項２４】
前記第２の吸収層が前記第１の吸収層と創傷との間にあるように、前記創傷ドレッシングが患者の創傷上に位置決めされるように形成されている、請求項２３に記載の多層創傷ドレッシング。
【請求項２５】
前記第１の吸収層が、親水性エチレン性不飽和モノマー、炭素数４〜１４の三級ではないアルコールのアクリル酸エステル、および極性エチレン性不飽和モノマーとの反応生成物を含む、請求項２３に記載の多層創傷ドレッシング。
【請求項２６】
前記第１の吸収層が、親水性エチレン性不飽和モノマー約５０〜８０重量部と、炭素数４〜１４の三級ではないアルコールのアクリル酸エステル約５〜３０重量部と、極性エチレン性不飽和モノマー約１０〜３０重量部との反応生成物を含む請求項２５に記載の多層創傷ドレッシング。
【請求項２７】
前記第１の吸収層の吸収性が、前記第２の崩壊しない吸収層の吸収性より少なくとも１００パーセント大きい、請求項２３に記載の多層創傷ドレッシング。
【請求項２８】
前記第２の吸収層が、少なくとも５０パーセントの吸収性を有する、請求項２３に記載の多層創傷ドレッシング。
【請求項２９】
前記第２の崩壊しない吸収層が粘着性である、請求項２３に記載の多層創傷ドレッシング。
【請求項３０】
少なくとも２００パーセントの吸収性を有し、患者に適用する前に水を１０重量パーセント未満含有する第１の吸収層と、
吸収性が第１の吸収層の吸収性の５０パーセント未満である第２の吸収層と、
を含む多層創傷ドレッシングであって、
前記創傷ドレッシングは、前記第２の吸収層が前記第１の吸収層と創傷との間にあるように、患者の上に位置決めされるように形成されている多層創傷ドレッシング。
【請求項３１】
前記第２の吸収層の吸収性が、少なくとも５０パーセントである、請求項３０に記載の多層創傷ドレッシング。
【請求項３２】
前記第２の吸収層が粘着性である、請求項３０に記載の多層創傷ドレッシング。
【請求項３３】
前記創傷ドレッシングが透明である、請求項３０に記載の多層創傷ドレッシング。
【請求項３４】
前記第１の吸収層が、少なくとも約４００パーセントの吸収性を有する、請求項３０に記載の多層創傷ドレッシング。
【請求項３５】
第１の側が前記第２の吸収層と接触しており、第２の側が創傷に面する孔開きの粘着剤層を含んでいる創傷に面する孔開きの層を更に含む、請求項３０に記載の多層創傷ドレッシング。
【請求項３６】
支持体を更に含む、請求項３０に記載の多層創傷ドレッシング。
【請求項３７】
前記ドレッシングが裁断可能である、請求項３０に記載の多層創傷ドレッシング。
【請求項３８】
前記第１の吸収層が１０〜５０ミルの厚さである、請求項３０に記載の多層創傷ドレッシング。
【請求項３９】
前記第２の吸収層が２〜４ミルの厚さである、請求項３０に記載の多層創傷ドレッシング。
【請求項４０】
前記第１の吸収層が、前記第２の吸収層の２〜１５倍の厚さである請求項３０に記載の多層創傷ドレッシング。
【請求項４１】
前記第１の吸収層が、炭素数４〜１４の三級ではないアルコールのアクリル酸エステル約５〜３０重量部と、疎水性エチレン性不飽和モノマー約５０〜８０重量部と、極性エチレン性不飽和モノマー約１０〜３０重量部との反応生成物を含む、請求項３０に記載の多層創傷ドレッシング。
【請求項４２】
全空隙面積が１〜２０パーセントの間である孔を有し、創傷に面するフィルムを更に含む、請求項３０に記載の多層創傷ドレッシング。
【請求項４３】
創傷に面するフィルムの空隙面積が４〜１０パーセントの間である、請求項４２に記載の多層創傷ドレッシング。
【請求項４４】
前記孔の平均直径が、前記第１および第２の吸収層を合わせた厚さより小さい、請求項４２に記載の多層創傷ドレッシング。
【請求項４５】
炭素数４〜１４の三級ではないアルコールのアクリル酸エステルを約６８重量部未満と、
親水性エチレン性不飽和モノマーを約２８重量部より多くと、
部分的に中和されたエチレン性不飽和カルボン酸モノマーを少なくとも約４重量部と、
の反応生成物を含む体液吸収材料。
【請求項４６】
カルボン酸モノマーの５０パーセント未満が中和されている、請求項４５に記載の体液吸収材料。
【請求項４７】
カルボン酸モノマーの１０〜３５パーセントが中和されている、請求項４５に記載の体液吸収材料。
【請求項４８】
前記アクリル酸エステルがメタクリル酸エステルを含む、請求項４５に記載の体液吸収材料。
【請求項４９】
前記親水性エチレン性不飽和モノマーは、メトキシポリ（エチレングルコール）アクリレートを含む、請求項４５に記載の体液吸収材料。
【請求項５０】
部分的に中和されたカルボン酸モノマーが、体液吸収材料の約４〜３０重量部を構成している、請求項４５に記載の体液吸収材料。
【請求項５１】
前記カルボン酸モノマーの４０モルパーセント未満が中和されている、請求項４５に記載の体液吸収材料。
【請求項５２】
水酸化ナトリウム、水酸化カリウム、水酸化リチウム、水酸化アンモニウム、トリエチルアミン、ナトリウムエトキシド、ナトリウムメトキシド又はこれらの混合物を含有する塩基によって前記カルボン酸モノマーが中和される、請求項４５に記載の体液吸収材料。
【請求項５３】
炭素数４〜１４の三級ではないアルコールのアクリル酸エステルを約６８重量部未満と、
親水性エチレン性不飽和モノマーを約２８重量部より多くと、
Ｎ−ビニルアセトアミドを少なくとも約４重量部と、
の反応生成物を含む体液吸収材料。
【請求項５４】
前記アクリル酸エステルが、メタクリル酸エステルを含む、請求項５３に記載の体液吸収材料。
【請求項５５】
前記親水性エチレン性不飽和モノマーが、メトキシポリ（エチレングリコール）アクリレートを含む、請求項５３に記載の体液吸収材料。
【発明の詳細な説明】
【０００１】
技術分野
本発明は、新規な体液吸収材料に、および少なくとも２つの吸収層を有する多層吸収性物品を含む創傷ドレッシング（ｗｏｕｎｄ  ｄｒｅｓｓｉｎｇ）として使用される吸収性物品に関する。
【０００２】
背景技術
適切な創傷ドレッシングは傷を治療するための必須の医療用備品である。ドレッシングを用いなければ、創傷滲出物が堆積し、有害な微生物が増殖する基盤を作り出す。毎年、滅菌創傷ドレッシングは、創傷滲出物を吸収すると同時に滅菌状態を促進するために何百万もの創傷に適用されている。
【０００３】
従来の創傷ドレッシングには、滲出物吸収材として綿パッドなどの様々な布地材料又は繊維材料が含まれた。残念ながら、これらの従来のドレッシングは、吸収性が比較的限られており、頻繁に交換されなければならない。それらの滅菌状態を維持する能力も限られており、創傷が治癒する時に形成するかさぶたがドレッシングに固着する傾向がある。ドレッシングを除去した後、これらのかさぶたも除去されるが、これは苦痛となり治癒を妨げることがある。
【０００４】
ドレッシングの創傷に面する側にノンスティックの穿孔されたフィルムを適用することにより、これらの従来の創傷ドレッシングの改善をする努力がなされてきた。これらのノンスティックフィルムは、創傷滲出液が吸収材に浸透できると同時に、吸収材と創傷との間の望ましくない癒着を低減させるため、これら２つの間の物理的接触を制限するように設計される。しかし、これらの穿孔されたフィルムは、ドレッシングで使用される従来の吸収材料の吸収性を全く改善しない。
【０００５】
吸収性の改善をするために、様々な代替の吸収材料が開発されてきた。例えば、半透明又は透明な吸収層を形成する親水性のヒドロコロイドおよびヒドロゲルが作り出された。このようなドレッシングにより、治癒しつつある創傷を概ね観察することができる。残念ながら、このようなドレッシングには、膨潤すると吸収材が変形し、部分的に崩壊するという問題を持つものがある。具体的には、吸収材が流体を吸い込む時、曲がり、歪むことが多く、吸収材料の幾らかは破れてドレッシングから離れ、創傷中に入る。この吸収材料は、ドレッシングを除去する時に創傷中に残されることがあり、外見的および治療的な理由から望ましくない。更に、このような材料は、適用前に、水分の含有量が比較的高いことが多いため、それらが適用された後、水をさらに吸収する能力が限られていることがある。
【０００６】
従って、創傷ドレッシングでは、現存のドレッシングの材料および技術の改善をする必要がある。
【０００７】
発明の開示
本発明は、多層創傷ドレッシングに関する。多層創傷ドレッシングにより、高い体液吸収性が可能になると同時に、耐久性が良くなり、使用中の劣化が最小限になる。更に、特定の実施態様では、多層創傷ドレッシングは透明であり、湿潤時でも透明な状態を維持し、被覆される創傷の形状および大きさに適合するように、臨床医はドレッシングを裁断することができる。体液吸収材料として有用な新規な組成物も記載される。
【０００８】
本発明の創傷ドレッシングには、少なくとも２つの吸収層、即ち、第１の吸収層および第２の吸収層が設けられている。第１の吸収層は、典型的には、第２の吸収層より吸収性が高く、第２の吸収層より多量の体液を保持することができる。第２の吸収層は、第１の吸収層と創傷との間に位置するように位置決めされる。第２の吸収層により、創傷ドレッシングに一体性が付与され、第１の吸収層が創傷中に移行することが回避される。
【０００９】
第１の吸収層は、典型的には、親水性エチレン性不飽和モノマーの反応生成物を含有する。１実施態様では、第１の吸収層は親水性エチレン性不飽和モノマーと、炭素数４〜１４の三級ではないアルコールのアクリル酸エステルと、極性エチレン性不飽和モノマーとの反応生成物を含む。具体的には、第１の吸収層は、親水性エチレン性不飽和モノマーを約５０〜８０重量部と、炭素数４〜１４の三級ではないアルコールのアクリル酸エステルを約５〜３０重量部と、極性エチレン性不飽和モノマーを約１０〜４０重量部との反応生成物を含有することができる。特定の実施態様では、極性エチレン性不飽和モノマーは、Ｎ−ビニルアセトアミド又は部分的に中和されたアクリル酸を含む。別途記載されていなければ、様々な重量部の特定のモノマーの反応生成物を含む（吸収層および体液吸収材料などの）発明の組成物では、モノマーの全組成は１００部であると仮定されている。
【００１０】
第２の吸収層は、典型的には、第１の吸収層と接触するように位置決めされ、典型的には、第１の吸収層より体液の吸収性が低い。第２の吸収層は、炭素数４〜１４の三級ではないアルコールのアクリル酸エステルと、親水性エチレン性不飽和モノマーと、極性エチレン性不飽和モノマーとの反応生成物を含有することもできる。特定の実施態様では、第２の吸収層は、炭素数４〜１４の三級ではないアルコールのアクリル酸エステルを約４５〜８０重量部と、親水性エチレン性不飽和モノマーを約２５〜４０重量部と、極性エチレン性不飽和モノマーを約２〜２０重量部との反応生成物を含有する。
【００１１】
第１および第２の層は、通常、広い表面積にわたって互いに接触しているように形成される。特定の実施態様では、吸収層は同時重合反応により形成される。このような実施態様では、未重合モノマーを同時に又は連続して堆積させた後、一緒に硬化させることができる。このように同時に硬化した吸収性材料は、強度のある界面を形成するため、物理的な一体性が向上していることが多い。このような強度は、硬化前および硬化中に層が幾分わずかに界面で混合する結果であるかもしれないと考えられている。
【００１２】
第２の吸収層は、（幾つかの条件下で滲出物が吸収される時、部分的に「崩壊する」可能性のある）第１の吸収層と創傷との間の「バリア」として機能する。第２の吸収層は、粘着特性を有し（又は、感圧粘着剤であり）、創傷ドレッシングの全体的な一体性を向上させる機能をすることが好ましい。この点で、第２の吸収層は、第１の吸収層を創傷に面する層に（又は、創傷自体に）結合させる。粘着特性を有することにより、この第２の吸収層は、滲出物の吸収を制御することを助けるだけでなく、ドレッシングの他の構成成分に物理的に接合する。
【００１３】
上記のように、第１の吸収層は、典型的には第２の吸収層よりかなり吸収性が高く、第２の吸収層の吸収性より少なくとも１００％大きい吸収性を有することが好ましい。室温で等張の塩溶液中に浸漬した後、２４時間後に、第１の吸収層はその重量の少なくとも４００％吸収していることが好ましい。２４時間後、第２の吸収層は、通常、少なくとも約５０重量％の等張の塩溶液の吸収性を有している。別途記載されていなければ、本発明の用途における「吸収性」の用語は、本明細書に記載されている塩水吸収性方法に従って試験される材料が吸収する、等張の塩溶液の重量パーセントのことを言う。
【００１４】
支持体層、創傷に面する層、および粘着剤などの追加の層も、本発明の特定の実施態様で使用するのに好適である。本発明は、また、２層以上の吸収材が同時に硬化された多層創傷ドレッシングを含む、多層創傷ドレッシングを作成する方法に関する。本発明のドレッシングは、様々な材料を含むことができるが、本発明は、また、創傷ドレッシングに使用する特定の吸収性組成物に関する。これらの組成物には、部分的に中和されたエチレン性不飽和カルボン酸の反応生成物を含有する材料、およびＮ−ビニルアセトアミドの反応生成物を含有する材料が挙げられる。
【００１５】
本発明の上記の概要は、本発明の開示された各実施形態を記載することを意図したものではなく、むしろそれは、概要に加えて以下の開示および特許請求の範囲の目的である。
【００１６】
本発明の他の態様および利点は、以下の詳細な説明を読み、図面を参照すると明らかになるであろう。
【００１７】
本発明は、様々な修正および変更形態が可能であるが、その詳細を図面の実施例により示し、それを詳細に説明することにする。しかし、本発明は、記載される特定の実施形態に限定されるものではないことを理解されたい。対照的に、本発明は、添付の請求項によって定義されるように、本発明の趣旨および範囲内に入る全ての修正、同等物、および変更を包含するものとする。
【００１８】
発明を実施するための最良の形態
本発明は、高い創傷滲出物吸収性を可能にする多層創傷ドレッシングに関する。創傷ドレッシングは、体液を吸収した後の崩壊が少ない吸収層を含有し、吸収材料は創傷にあまり入らない。更に、特定の実施態様では、創傷ドレッシングは、創傷上に置く前および置いた後に実質的に透明であり（血液などの着色滲出物は例外として）、創傷上に置く前に、臨床医がそれらを裁断することができるように形成される。
【００１９】
ここで、図１Ａを参照すると、本発明の第１の実施態様に従って構成された創傷ドレッシング１０の上面図が示されている。創傷ドレッシング１０は、患者の表面に粘着された状態で示されている。ドレッシング１０は実質的に透明であり、創傷１４の一部がドレッシング１０の上部表面１６から見える。本明細書で使用される場合、透明性は、大体の目視検査を行うのに実質的な明瞭さで、ドレッシングを通して見ることができる材料のドレッシングのことを言う。ドレッシングは、乾燥状態の時、又は、水又は創傷滲出物で湿潤状態にある時に、実質的に透明である。このような透明性は、典型的には、幾分視覚的な歪を示し、詳細および鮮明さが失われる場合がある。また、血液又は他の流体によって創傷が着色される程度まで、ドレッシングの透明性は低減する。
【００２０】
本発明の実施例の形態の更に詳細な説明は、図１Ａの面Ａ−Ａ’に沿った創傷ドレッシング１０の部分断面図である図１Ｂに示されている。創傷ドレッシング１０には、６つの層、即ち、支持体層２０、粘着剤層２２、第１の吸収層２４、第２の吸収層２６、創傷に面する多孔質又は非連続的な層２８、および感圧粘着剤３０が設けられている。図示の実施態様では、第１および第２の吸収層２４、２６は、ドレッシング１０の内部にのみあるように位置決めされているが、他の４つの層はドレッシング１０全体に沿って延びているため、実質的に非吸収性の材料の周縁部を形成している。この周縁部は、吸収層の境界および縁部となるため好都合となり得る。
【００２１】
図１Ｃに示されているものなどの他の実施態様では、ドレッシング１０の複数の層は、ドレッシングの端部まで延びており、そのため大きさに合わせて都合よく裁断することができるドレッシングを形成している。図１Ｃに示されているドレッシング１０では、第２の吸収層２６は実質的に粘着性があり、第１の吸収層２４と創傷に面する層２８との間に結合を形成している。そのため、創傷ドレッシング１０の複数の層は、端部又は縁部の結合とは全く独立して一体に保持される。創傷滲出物に曝露された時、創傷ドレッシングの層は剥げないか、又は許容できる程度しか層が剥げないため、この種の創傷ドレッシングは、個々の形状に適合するように臨床医が裁断するのに特に好適である。これらの多層創傷ドレッシングは、創傷からの滲出物を都合よく吸収すると同時に、創傷ドレッシング中に吸収層が顕著に脱落することを回避する一体化したドレッシングを形成することも示されている。
【００２２】
図１Ａ〜１Ｃに示されている２つの実施態様は、６層の創傷ドレッシングを表すが、追加の層を組み込み得ることが理解されるであろう。更に、特定の実施態様では、より少ない層を使用することができる。このように、本発明は表される実施形態に限定されるものではなく、むしろこのような実施形態は本発明の実施例を説明するためにのみ示されている。
【００２３】
本発明の創傷ドレッシング中の様々な層の特定の材料および位置を以下に詳細に説明する。
【００２４】
Ａ．吸収層
本発明は、中程度から多量の体液を素早く吸収することができると同時に、十分な構造的一体性および透明性を保持する、吸収性組成物から成る第１の吸収層に関する。この第１の吸収層は、典型的には、ドレッシングの中で最も吸収性の高い材料である。第１の吸収層の組成物は、典型的には、
（ａ）炭素数４〜１４の三級ではないアルコールのアクリル又はメタクリル酸エステルを０〜３０重量部と、
（ｂ）親水性エチレン性不飽和モノマーを３０〜１００重量部（更に好ましくは、５０〜８０重量部）と、
（ｃ）親水性エチレン性不飽和モノマーとは異なる極性エチレン性不飽和モノマーを０〜４０重量部と、
の反応生成物を含む。
【００２５】
炭素数４〜１４の三級ではないアルコールのアクリルおよびメタクリル酸エステルの様々なものを使用することができるが、炭素数が４より大きいアルコールが好ましく、炭素数８〜１２のアルコールが特に好ましい。
【００２６】
好適なアクリルおよびメタクリル酸エステルモノマーの例には、１−ブタノール、２−ブタノール、１−ペンタノール、２−ペンタノール、３−ペンタノール、２−メチル−１−ブタノール、１−ヘキサノール、２−ヘキサノール、２−メチル−１−ペンタノール、３−メチル−１−ペンタノール、２−エチル−１−ブタノール、３，５，５−トリメチル−１−ヘキサノール、３−ヘプタノール、１−オクタノール、２−オクタノール、イソオクタノール、２−エチル−１−ヘキサノール、１−デカノール、１−ドデカノール、１−トリデカノール、１−テトラデカノール、およびノポール等並びにこれらの混合物などのアルコールとの反応により調製されるエステル等が挙げられる。特定の実施形態では、アクリル又はメタクリル酸エステルは、イソオクチルアクリレート、２−エチルへキシルアクリレート、イソデシルアクリレート、ラウリルアクリレート、ノポールアクリレート、およびこれらの混合物からなる群より選択される。アクリル又はメタクリル酸エステルの量は、典型的には、８０重量部未満であり、好ましくは５０重量部未満であり、更に好ましくは５〜３０重量部であり、最も好ましくは１０〜２５重量部である。
【００２７】
好適な親水性エチレン性不飽和モノマーの例には、ポリ（アルキレンオキシド）（例えば、ポリ（エチレンオキシド））、ポリ（ビニルメチルエーテル）、ポリ（ビニルアルコール）、セルロース誘導体、およびこれらの混合物などのフリーラジカル反応性親水性オリゴマー（繰返し単位の数が小さく、一般に２〜２０であるポリマー）および／又はポリマー等が挙げられる。他の好適な親水性エチレン性不飽和モノマーには、例えばアクリレートで停止されたポリ（エチレンオキシド）、メトキシポリ（エチレンオキシド）アクリレート、ブトキシポリ（エチレンオキシド）アクリレート、ｐ−ビニルベンジルで停止されたポリエチレンオキシド、アクリレートで停止されたポリ（エチレングリコール）、メタクリレートで停止されたポリ（エチレングリコール）、メトキシポリ（エチレングリコール）メタクリレート、ブトキシポリ（エチレングリコール）メタクリレート、ｐ−ビニルベンジルで停止されたポリ（エチレングリコール）、ポリ（エチレンオキシド）ジアクリレート、ポリ（エチレンオキシド）ジメタクリレート、およびこれらの混合物などのマクロモノマー等が挙げられる。
【００２８】
親水性エチレン性不飽和モノマーは、Ｕｎｉｏｎ  Ｃａｒｂｉｄｅ  Ｃｏｒｐ．からＣａｒｂｏｗａｘの商品名で市販されている、様々な分子量の（例えば、Ｃａｒｂｏｗａｘ３５０、Ｃａｒｂｏｗａｘ５５０、Ｃａｒｂｏｗａｘ７５０、Ｃａｒｂｏｗａｘ２０００およびＣａｒｂｏｗａｘ５０００）ポリエチレンおよびポリプロピレングリコールなどの、モノヒドロキシルで停止されたポリ（低級アルキレンオキシド）から調製されるアクリレートおよびメタクリレートエステルとすることができる。アクリレートで停止された好ましいポリエチレングリコールの例は、「ＮＫ  Ｅｓｔｅｒ  ＡＭ９０Ｇ」の名称で日本の新中村化学工業株式会社から市販されている。親水性エチレン性不飽和モノマーは、好ましくはアクリレートで停止されたポリ（アルキレンオキシド）およびメタクリレートで停止されたポリ（アルキレンオキシド）から成る群より選択されることが好ましい。好ましいモノマーは、アクリレートで停止されたメトキシポリ（エチレングリコール）モノマーである。親水性エチレン性不飽和モノマーの量は、典型的には、３０〜１００重量部の間であり、更に典型的には５０〜８０重量部である。
【００２９】
極性エチレン性不飽和モノマーは、部分的に中和されたアクリル酸、メタクリル酸、イタコン酸、Ｎ−ビニルアセトアミド、Ｎ−メチル−Ｎ−ビニルアセトアミド、Ｎ−ビニルプロピオンアミド、トリメチルアミノエチルアクリレートクロライドなどのトリアルキルアミノエチル（メタ）アクリレート塩、Ｎ−ビニルピロリドン、Ｎ−ビニルカプロラクタム、ヒドロキシエチル（メタ）アクリレート、又はＮ−（アクリロイルオキシエチル）ピロリドンから成る群より選択されることが好ましく、部分的に中和されたアクリル酸およびＮ−ビニルアセトアミドが好ましい。極性エチレン性不飽和モノマーの量は、好ましくは０〜４０重量部の間であり、更に好ましくは１０〜３０重量部であり、最も好ましくは１５〜２５重量部である。好ましい吸収性組成物の例は、ラウリルアクリレート、アクリレートで停止されたメトキシポリ（エチレングリコール）および部分的に中和されたアクリル酸又はＮ−ビニルアセトアミドの反応生成物を含むものである。
【００３０】
第１の吸収層を形成するのに使用される組成物は、好ましくは硬化後に粘着性であり、２４時間後に等張塩水を少なくとも約２００重量％、更に好ましくは少なくとも約４００重量％、最も好ましくは少なくとも約６００重量％吸収できると同時に、その構造的一体性および透明性を実質的に保持する。従って、第１の吸収層は、吸収性が高い。
【００３１】
アクリル酸、メタクリル酸、およびイタコン酸は、水酸化ナトリウムなどの塩基と反応することができるカルボン酸基を含有する。例えば、１モルのアクリル酸が１モルの水酸化ナトリウムと反応する時、１モルのアクリル酸ナトリウムと１モルの水が生成する。この場合、アクリル酸は中和されているか、又は十分に中和されている。１モルのアクリル酸は、１モル未満の水酸化ナトリウムと反応する時、部分的に中和される。一般に、１当量の酸が１当量未満の塩基と反応する時、酸は部分的に中和される。エチレン性不飽和カルボン酸を含有するモノマーが、本発明の組成物に使用される場合、それは、典型的には、１〜４９％部分的に中和される。カルボン酸を含有するモノマー組成物は、１７％部分的に中和されることが好ましい。４９％を上回る中和では、典型的には、多量の水を添加しなければ透明なモノマー溶液が生成しない。
【００３２】
第２の吸収層も、典型的には吸収性があるが、第１の層より吸収性が少ない。第２の層は、第１の吸収層に対して上述されたものと同じ成分を含有してもよいが、しかし、より高濃度のアクリル又はメタクリル酸エステルモノマーから成り、更に粘着性があることが好ましい。組成物は、
（ａ）炭素数４〜１４の三級ではないアルコールのアクリル又はメタクリル酸エステルを４５〜７５重量部と、
（ｂ）親水性エチレン性不飽和モノマーを２５〜４０重量部と、
（ｃ）部分的に中和されたカルボン酸を含有するモノマー；トリメチルアミノエチルアクリレートクロライドなどのトリアルキルアミノエチル（メタ）アクリレート；Ｎ−ビニルアセトアミド、Ｎ−メチル−Ｎ−ビニルアセトアミド、およびＮ−ビニルプロピオンアミドなどのＮ−ビニルアミド；Ｎ−ビニルピロリドンおよびＮ−ビニルカプロラクタムなどのＮ−ビニルラクタム、ヒドロキシエチルアクリレート、ヒドロキシエチルメタクリレート又はＮ−（アクリロイルオキシエチル）ピロリドン；又はこれらの混合物などの、親水性エチレン性不飽和モノマーとは異なる極性エチレン性不飽和モノマーを２〜２０重量部と、
の反応生成物を含むことが好ましい。
【００３３】
特定の実施態様では、第２の吸収層の組成物は、炭素数４〜１４の三級ではないアルコールのアクリル又はメタクリル酸エステルを５５〜７０重量部含み、親水性エチレン性不飽和モノマーを３０〜３５重量部、および親水性エチレン性不飽和モノマーとは異なる極性エチレン性不飽和モノマーを４〜１５重量部含む。
【００３４】
第２の吸収層は、感圧粘着剤として機能し、第１の吸収層への滲出物の流入速度を制御することができるのが好ましい。第２の吸収層が滲出物の速度を制御する膜として機能するために、第２の吸収層の滲出物吸収性は、典型的には第１の吸収層の滲出物吸収性より低い。第２の吸収層の滲出物吸収性は、第１の吸収層の滲出物吸収性より２倍低いことが好ましい。第２の吸収層の滲出物吸収性は、第１の吸収層の滲出物吸収性より３倍低いことが更に好ましい。
【００３５】
第１および第２の吸収層を合わせると好ましい吸収性と一体性が得られる。第１の吸収層は、典型的には、滲出物を吸収する最大の容量を有するが、第２の吸収層は第１の吸収層に一体性を与えることを助ける。このような一体性は、実施態様に応じて、物理的バリア、吸収速度制御層および／又は物理的補強層を設けることにより助けられる。第１の点では、第２の層は、（吸収できる液体がより少ないため、部分的に）十分に飽和された時、第１の層より耐久性があるため、バリアの役割をする。第２の点では、第２の吸収層は吸収性がより低いため、第１の層の液体の吸収速度を調整するのに役立つ。このため、第１の層は均一に膨張することができ、崩壊がより少ない。第３の点では、第２の層は、特に粘着特性を有する場合、ドレッシングの幾つかの部分的を一緒に固定することにより強度を加える。
【００３６】
第１の吸収層は、典型的には、５〜１００ミルの、更に典型的には１０〜５０ミルの厚さである。特定の好ましい実施態様では、第１の吸収層は、２０〜３０ミルの、更に好ましくは約２５ミルの厚さである。第２の吸収層は、典型的には、５０ミル未満の厚さ、更に典型的には１〜１０ミルの厚さである。特定の実施態様では、第２の吸収層は、２〜４ミルの厚さであり、３ミルの厚さの第２の吸収層を有する実施態様などがある。
【００３７】
ほとんどの実施形態では、第１の吸収層は、少なくとも第２の吸収層と同じ厚さであり、更に典型的には、第２の吸収層よりかなり厚い。従って、第１の層は、特定の実施例の形態では、第２の層より最大で５０倍厚いものとすることができる。しかし、一般に第１の層の厚さは、第２の層の２〜１５倍の厚さであり、更に典型的には、５〜１０倍大きい。特定の実施例の形態では、第１の吸収層は、第２の吸収層の厚さの約８倍である。
【００３８】
１つ又はそれ以上の多官能架橋モノマーを吸収層の調製に含んでもよい。本明細書で使用される場合、「多官能」の用語は、２つ以上のフリーラジカル重合が可能なエチレン性不飽和基を有する架橋モノマーのことを言う。有用な多官能架橋モノマーには、１，４−ブタンジオールジアクリレート、１，４−ブタンジオールジメタクリレート、ネオペンチルグリコールジアクリレート、１，６−ヘキサンジオールジアクリレート、１，６−ヘキサンジオールジオールジメタクリレートなどのジオールのアクリル又はメタクリルエステル；グリセロールなどのトリオールのアクリル又はメタクリルエステル；ペンタエリトリトールなどのテトラオール等が挙げられる。
【００３９】
他の有用な多官能架橋モノマーには、ポリマー多官能（メタ）アクリレート、例えば、ジエチレングリコールジアクリレート、ジエチレングリコールジメタクリレート、トリエチレングリコールジアクリレート、ジエチレングリコールジメタクリレート、ポリエチレングリコール２００ジアクリレート、ポリエチレングリコール４００ジアクリレート、ポリエチレングリコール６００ジアクリレート、ポリエチレングリコール２００ジメタクリレート、ポリエチレングリコール４００ジメタクリレート、ポリエチレングリコール６００ジメタクリレート、ポリエチレングリコール１０００ジメタクリレート、ポリプロピレングリコール４００ジアクリレート、ポリプロピレングリコール４００ジメタクリレートなどのアルキレングリコール型ジアクリレート、又はジメタクリレート；置換されたおよび置換されていないジビニルべンゼンなどのポリビニル架橋剤；トリメチロールプロパントリアクリレート、トリメチロールプロパントリメタクリレート、エトキシ化トリメチロールプロパントリアクリレート、トリメチロールプロパンテトラアクリレートなどのトリメチロールプロパン型のトリアクリレートおよびテトラアクリレート、又はトリメタクリレート；ペンタエリトリトールトリアクリレート、ペンタエリトリトールテトラメタクリレートなどのペンタエリトリトール型トリアクリレートおよびテトラアクリレート又はトリメタクリレートおよびテトラメタクリレート；トリス（アクリルオキシエチル）イソシアヌレート、トリス（メタクリルオキシエチル）イソシアヌレートなどのイソシアヌレート型トリアクリレート又はトリメタクリレート；エトキシ化ビスフェノールＡジアクリレート、エトキシ化ビスフェノールＡジメタクリレートなどのビスフェノールＡ型ジアクリレート又はジメタクリレート；および「ＥＢＥＣＲＹＬ」２７０および「ＥＢＥＣＲＹＬ」２３０（それぞれ、重量平均分子量が１５００と重量平均分子量が５０００のアクリル化ウレタンであり、共にＲａｄｃｕｒｅ  Ｓｐｅｃｉａｌｔｉｅｓから入手可能）などの２官能ウレタンアクリレート、およびこれらの混合物等が挙げられる。
【００４０】
光開始、化学開始（過酸化物の使用など）、および熱開始などの、様々な方法論を使用して重合反応を開始させてもよい。光開始が使用される場合、モノマー混合物に使用される光開始剤の量は、これらの吸光係数によって異なるが、典型的には、全モノマー１００部当り、約０．００１〜約５．０重量部、好ましくは約０．０１〜約５．０重量部、更に好ましくは約０．０５〜約０．５重量部の範囲である。
【００４１】
有用な光開始剤には、アセトフェノン、１−ヒドロキシシクロヘキシルフェニルケトン、２−ヒドロキシ−１−［４−（ヒドロキシエトキシ）フェニル］−２−メチル−１−プロパノン、２−ヒドロキシ−２−メチル−１−フェニルプロパン−１−オン、１−（４−イソプロピルフェニル）−２−ヒドロキシ−２−メチルプロパン−１−オン、１−（４−ドデシルフェニル）−２−ヒドロキシ−２−メチルプロパン−１−オン、４−（２−ヒドロキシエトキシ）−フェニル−（２−ヒドロキシ−２−プロピル）ケトン、２−メチル−１−［４−（メチルチオ）フェニル］−２−モルホリノプロパン−１；２−メチル−２−ヒドロキシプロピオフェノンなどの置換されたα−ケトール；ベンゾイン、ベンゾインメチルエーテル、ベンゾインエチルエーテル、ベンゾインプロピルエーテル、ベンゾインブチルエーテル、ベンジルジメチルケタールなどのベンゾイン光重合開始剤；ベンゾフェノン、ベンゾイル安息香酸、ベンゾイル安息香酸メチル、４−フェニルベンゾフェノン、ヒドロキシベンゾフェノン、４−ベンゾイル−４’−メチルジフェニルスルフィド、３，３−ジメチル−４‐メトキシベンゾフェノンなどのベンゾフェノン光重合開始剤；チオキサントン、２−クロロチオキサントン、２−メチルチオキサントン、２，４−ジメチルチオキサントン、イソプロピルチオキサントン、２，４−ジクロロチオキサントン、２，４−ジエチルチオサントン、および２，４−ジイソプロピルチオキサントンなどのチオキサントン光重合開始剤などが挙げられる。
【００４２】
（硬化前、硬化中、硬化後に）モノマー混合物に添加されてもよい他の物質には、分子量を制御するための連鎖移動剤又は連鎖停止剤（例えば、四臭化炭素、メルカプタン、アルコール、メタクリレート、α−メチルスチレンなどのビニル化合物、又は他のモノマー）、粘着付与剤、香料、脱臭剤、および抗酸化剤などが挙げられる。これらの他の材料は、重合、又は完成したドレッシングの機能又は透明性に干渉しないことが好ましい。
【００４３】
吸収層は、また、可塑剤を含有してもよい。本発明で使用するのに好適な可塑剤の具体的な例には、エチレングリコール、ジエチレングリコール、トリエチレングリコール、プロピレングリコール、ジプロピレングリコール、グリセロール、ジグリセロール、２，３−ブタンジオール、１，２−ブタンジオール、３−メチル−１，３−ブタンジオール、３−メチル−１，３，５−ペンタントリオール、２−エチル−１，２−ヘキサンジオール、ポリエチレングリコール、メトキシポリエチレングリコール、ポリプロピレングリコール、ポリオキシエチレンブチルエーテル、ポリオキシエチレン、ポリオキシプロピレン、ポリオキシプロピレングリセリルエーテル、ポリオキシプロピレンソルビトール、およびポリオキシエチレンポリオキシプロピレンペンタエリトリトールエーテルなどの低分子量多価アルコールがあり、それぞれ平均分子量が１，０００以下である。可塑剤は、典型的には、透明性を損なわないように選択される。
【００４４】
吸収層は、Ｍａｒｔｅｎらによる米国特許第４，１８１，７５２号に記載の技術に従い光開始される塊状重合によって調製されてもよい。例えば、重合可能なモノマーおよび光開始剤を、溶媒なしで一緒に混合し、約５００〜約５０，０００センチポアズの範囲の粘度まで部分的に重合させるとコーティング可能なシロップが得られる。次いで、架橋剤（必要に応じて）および他の任意の成分を予め重合させたシロップに添加する。或いはまた、予め重合させる前に、これらの成分（架橋剤を例外として）をモノマー混合物に直接添加することができる。
【００４５】
Ｂ．支持体層
本発明の実施形態に、支持体層が存在してもよい。支持体層は、典型的には、創傷から最も遠い層であり、ドレッシングに更に強度を与える。支持体層は、動物解剖学的な表面に適合し、液体の水を通さないことが好ましい。
【００４６】
支持体層は、透明で適合性があるエラストマーの水蒸気透過性フィルムとすることができる。支持体フィルムは、液体の水を通さないことが好ましく、３７℃、相対湿度８０％で、水蒸気透過速度（ＭＶＴＲ）が２４時間当り少なくとも３００ｇである。ＭＶＴＲは、米国特許第４，５９５，００１号に記載の逆さにしたカップの方法を使用し、更に好ましくは３７℃、相対湿度８０％で、２４時間当り少なくとも７００ｇであり、最も好ましくは、３７℃、相対湿度８０％で、２４時間当り少なくとも２０００ｇである。支持体は、湿った環境を維持しながら、ドレッシングから水分が幾らか蒸発できるようにし、創傷が乾いてしまうのを防ぎ、細菌およびウィルスが侵入するのを防ぐことが好ましい。支持体は、米国特許第５，６４３，１８７号に開示されているものなどの低摩擦材料であることも望ましい。
【００４７】
ドレッシングは、好ましくは解剖学的表面に適合し、関節の曲げおよび皮膚の膨張に適応するように伸張する。ドレッシングは伸張した後、理想的には、ドレッシングが伸張前と同じ寸法に戻るような弾性特性を有する。支持体は、厚さが１５〜１００マイクロメートル、好ましくは２０〜８０マイクロメートル、更に好ましくは２０〜５０マイクロメートルであってもよい。支持体層は、第１の吸収層への粘着性を向上させるため、感圧粘着剤層を更に含んでもよい。
【００４８】
様々な材料を支持体材料として使用することができる。具体的な例には、紙、不織布、天然繊維（例えば、綿）の布帛、合成樹脂布帛、合成樹脂フィルム、合成樹脂フォーム、メッシュ状又は網目状の紙、織物布帛および編物布帛等が挙げられる。上記のフィルム、フォーム、不織布、織布又は編物で構成された外科用テープ、医療用感圧粘着シート、感圧粘着ドレッシングも支持体材料として使用することができる。
【００４９】
好適な支持体材料の例には、例えば、Ｅｓｔａｎｅ５８２３７、Ｅｓｔａｎｅ５８２４５、およびＥｓｔａｎｅ５８３０９などのＥｓｔａｎｅポリウレタン（オハイオ州クリーブランドのＢ．Ｆ．Ｇｏｏｄｒｉｃｈから入手可能）などのポリウレタン等が挙げられる。他の好適な支持体材料には、Ｈｙｔｒｅｌポリエステルエラストマー（デラウェア州ウィルミントンのＥ．Ｉ．ｄｕＰｏｎｔ  ｄｅＮｅｍｏｕｒ  ＆  Ｃｏ．）などのエラストマーポリエステル、ポリウレタンとポリエステルとのブレンド、およびポリ塩化ビニルなどが挙げられる。また、Ｐｅｂａｘ２５３３およびＰｅｂａｘ３５３３（Ａｔｏｃｈｅｍ  Ｃｏ．から入手可能）などの熱可塑性ポリエーテルアミドブロックコポリマー、およびポリエーテルエステルブロックコポリマーを使用してもよい。
【００５０】
Ｃ．創傷に面する層
本発明の創傷ドレッシングは、創傷部位と吸収層との間の流体透過性のバリアとなる、多孔質又は非連続的な創傷に面する層を含むが、任意選択的に非孔質又は連続的であってもよい。創傷に面する層により、水分（即ち、流体および蒸気）は創傷から吸収層へ移行することができ、創傷に面する層は、創傷をドレッシングの他の構成成分から分離するのに役立つことができる。創傷に面する層は、柔軟で可撓性、適合性があり、刺激性および感作性がないことが好ましい。ポリウレタン、ポリエチレン、ポリプロピレン、ポリアミド又はポリエステル材料などの様々なポリマーを創傷に面する層に使用してもよい。更に、創傷に面する層は、水蒸気透過性フィルム、穿孔されたフィルム、織物ウェブ、不織ウェブ、編物ウェブ、又はスクリムの形態であってもよい。創傷に面する好ましい層は、ポリウレタンフィルムを含む。
【００５１】
１つの有用な実施形態では、創傷に面する層は、動物（人間を含む）の解剖学的表面に適合性があり、（Ｃｈｅｎによる、米国特許第５，７３３、５７０号に記載のように）相対湿度差８０％、４０℃で、水蒸気透過速度が２４時間当り１平方メートル当り少なくとも３００グラムであり、創傷滲出物が創傷に面する層を通過するように穿孔が入っている。創傷に面する層は、典型的には、滲出物が吸収層へ通過できるように顕著に穿孔された、創傷に面する層中の場所を除いて、通常の創傷治療状態では液体の水を通さない。創傷に面する層の好ましい水蒸気透過速度は、相対湿度差８０％、４０℃で、２４時間当り１平方メートル当り少なくとも６００グラムである。
【００５２】
創傷に面する層は、更に、感圧粘着剤層を含んでもよい。粘着剤で被覆された創傷に面する層は、前記のＭＶＴＲを有していなければならない。穿孔されたポリウレタン、ポリアミド、ポリエステル、ポリプロピレン、ポリエチレン、ポリエーテルアミド、ポリウレタン類、塩素化ポリエチレン、スチレン／ブタジエンブロックコポリマー（「Ｋｒａｔｏｎ」ブランドの熱可塑性ゴム、テキサス州ヒューストンＳｈｅｌｌ  Ｃｈｅｍｉｃａｌ  Ｃｏｍｐａｎｙ）およびポリ塩化ビニル、および液体の水を通さない感圧粘着剤で被覆された米国特許第３，１２１，０２１号に記載のものなどの多孔質又は非孔質の創傷に面する層を、創傷に面する層に使用することができる。任意選択的に、これらのフィルムを穿孔することができる。多孔質材料には更に、織物、編物、および不織基材などが挙げられる。また、創傷に面する層は、米国特許第５，６４３，１８７号に開示されているものなどの低摩擦材料であることが望ましい。
【００５３】
創傷に面する層は、（１）創傷ドレッシングの下の皮膚の浸軟が生じないか、又は最小限に抑えられるように、（２）創傷に面する層の下の水分の堆積により皮膚に面する層が、即ち創傷ドレッシングが皮膚から持ち上がって離れたりしないように、および（３）創傷の端部の近接を増すように、上記の水蒸気又は液体透過性を有することが好ましい。創傷に面した好ましい層は、任意選択的に感圧粘着剤で被覆された薄いポリマーフィルムであり、これらを組合わせると上記の特性が得られる。
【００５４】
創傷に面するフィルム中の穿孔又は孔の直径は、２つの吸収層の厚さより小さいことが好ましい。直径は、吸収層の厚さの７０％未満であることが更に好ましい。直径は、吸収層の厚さの６０％未満であることが更により好ましい。
【００５５】
孔の空隙面積は、孔の平均直径を測定した後、平均の孔の面積を計算することによって求められる。単位面積当りの孔の数も数えられる。最後に、空隙面積率は、式、
空隙面積率＝
［（孔１つ当りの平均空隙面積）＊（単位面積当りの孔の数）＊１００］
によって計算される。
【００５６】
空隙面積が１〜２０％、更に好ましくは３〜１０％、最も好ましくは４〜８％の創傷に面するフィルムを使用することが好ましい。空隙面積率が低すぎる場合は、流体吸収速度が遅いであろう。空隙面積率が高すぎる場合は、フィルムの機械的強度が受容できない程度まで減少するであろう。
【００５７】
Ｄ．粘着剤層
通常、パターン被覆させるなど、連続的又は非連続的なものとすることができる粘着剤で創傷に面する層を創傷部位に付着させる。本発明の創傷ドレッシングと共に使用することができる粘着剤には、米国再発行特許第２４，９０６号（Ｕｌｒｉｃｈ）に記載されているものなどの皮膚に適用される粘着剤、特に、イソオクチルアクリレート単位９６％とアクリルアミド単位４％とのコポリマー、およびイソオクチルアクリレート単位９４％とアクリル酸単位６％とのコポリマーが挙げられる。他の有用な粘着剤は、−−Ａ−−Ｂ−−Ａ−−の全般的な配列を有する３つ以上のポリマーブロック構造体を有するブロックコポリマーを含む、米国特許第３，３８９，８２７号に記載されているものであり、ここで、各Ａは、ガラス転移温度が室温を越え（即ち、約２０℃を越え）、平均分子量が約５０００から１２５，０００の間である熱可塑性ポリマーブロックであり、Ｂは、平均分子量が約１５，０００から２５０，０００の間である共役ジエンのポリマーブロックである。有用な粘着剤の更なる例には、イソオクチルアクリレート／Ｎ−ビニルピロリドンコポリマー粘着剤、および例えば米国特許第４，１１２，２１３号に記載されているものなどの架橋されたアクリレート粘着剤などのアクリル粘着剤がある。薬剤を粘着剤中に包含することは、創傷の治癒を高めるのに役立ち、ヨウ素などの抗菌剤の包含は、感染の予防に役立つ。
【００５８】
粘着剤は、任意選択的に、米国特許第５，６１４，３１０号に記載されているような低外傷特性を有する微小球形粘着剤、１９９７年１２月１日に提出された米国特許出願第０８／９８０，５４１号に記載されているような低外傷特性を有する繊維粘着剤としてもよく、又は１９９９年６月１０日提出の米国特許出願第０９／３２９，５１４号、およびＰＣＴ公開ＷＯ９９／１３８６６号およびＷＯ９９／１３８６５号に記載されている粘着剤のように濡れた皮膚に特によく粘着するものであってもよい。
【００５９】
粘着剤は、水又は創傷滲出物に対して透過性があるように選択されてもよく、又は粘着剤は、吸収層への滲出物の流れを妨げないように創傷ドレッシングの前表面（即ち、面する層の前表面か又は支持体層の前表面である、創傷部位と接触した表面）にパターン被覆されていてもよい、即ち、粘着剤は非連続的に被覆されてもよいか、又は創傷ドレッシングの周縁部に被覆されていてもよい。或いはまた、面するフィルムに対して記載したように、粘着剤層を穿孔し、滲出物の流体通路を形成してもよい。
【００６０】
容易に取り扱えるように、粘着剤層に剥離ライナーを貼付してもよい。剥離ライナーの例には、ポリエチレン、ポリプロピレン、およびフルオロカーボンで作られた又は被覆されたライナーおよびシリコーン被覆された剥離紙又はポリエステルフィルムがある。シリコーン被覆された剥離紙の例には、Ｐｏｌｙｓｌｉｋ  Ｓ−８００４、イリノイ州シカゴのＨ．Ｐ．Ｓｍｉｔｈ  Ｃｏ．により供給される８３ポンド（１３５．４ｇ／ｍ２）の漂白されたシリコーン剥離紙、およびイリノイ州ディクソンのＤａｕｂｅｒｔ  Ｃｈｅｍｉｃａｌ  Ｃｏ．により供給される８０ポンド（１３０．５ｇ／ｍ２）の漂白された両面シリコーン被覆紙（２−８０−ＢＫＧ−１５７）がある。
【００６１】
また、感圧層は支持体層と第１の吸収層との間に任意選択的に設けられてもよく、公知の医療用グレードの粘着剤および方法で作ることができる。好ましい粘着剤は、米国再発行特許第２４，９０６号に記載のアクリレートコポリマー、特にイソオクチルアクリレート：アクリルアミドが９７：３のコポリマーである。米国特許第４，７３７，４１０号（実施例３１）および同５，８４９，３２５号に記載されているような、イソオクチルアクリレート：メトキシポリエチレンオキシドアクリレート：アクリル酸が７０：１５：１５のターポリマーも好ましい。他の有用な粘着剤は、米国特許第３，３８９，８２７号、同４，１１２，２１３号、同４，３１０，５０９号および同４，３２３，５５７号に記載されている。支持体が、吸収層の領域を越えて延びている場合は、支持体の粘着剤は、境界の皮膚接触粘着剤の役割をしてもよい。
【００６２】
面する層および支持体層の好ましい実施形態は、薄く適合性があるポリマーフィルムである。一般に、フィルムは厚さが１２〜５０ミクロン、好ましくは１２〜２５ミクロンである。適合性は、幾分厚さに依存し、従ってフィルムが薄いほどフィルムは適合性が高くなる。
【００６３】
Ｅ．追加の材料
本発明の創傷ドレッシングは、ドレッシングが創傷により容易に適用されるようにするフレーム又はフィルムの覆いを設けてもよい。フレームは、取り扱い中および創傷部位への適用中にドレッシングの形状を維持する比較的硬質の材料から作られている。各フレームは、一般に、支持体フィルムの裏表面に除去可能に粘着され、創傷ドレッシングの適用後に除去される。好適なフレームは、米国特許第５，５３１，８５５号および同５，７３８，６４２号（Ｈｅｉｎｅｃｋｅら）に記載されている。
【００６４】
本発明の組成物は、１つ以上の活性な薬剤を含有してもよい。これらの例には、ポビドンヨード、ヨード、銀、塩化銀、およびクロロヘキシジンなどの抗菌剤がある。活性な薬剤を、単独で又はこれらの混合物として使用することができ、更に、重合又は、完成したドレッシングの機能又は透明性に干渉しない限り、本発明の反応生成物が硬化する前に薬剤を添加することができる。また、最終ドレッシングの機能又は透明性に干渉しない場合、反応生成物が硬化した後、活性な薬剤を添加することができる。
【００６５】
Ｆ．層の配置
創傷に面する層、吸収層および支持体層で、多くの異なる吸収性ドレッシングの構成が可能である。１実施形態では、創傷に面する層および支持体層の面積は、吸収層の面積より大きく、創傷に面する層は支持体層に結合されるため、吸収材が２つの間に配置された小袋を形成している。面する層および支持体層は、面積がより大きいため周縁部を形成し、それに粘着剤層および剥離ライナーが付着されてもよい。
【００６６】
本発明の創傷に面する層、吸収層および支持体層は、少なくとも半透明であり、更に好ましくは実質的に透明であり、それらが適用される創傷部位をドレッシングを通して見ることができる。創傷部位に不要に手を触れること、および環境に創傷を曝露することを回避するため、ドレッシングを除去することなく創傷およびその治癒を観察し評価することは好都合であり、このため汚染の可能性が減少し、ドレッシングが取外される場合には必要となるであろう、創傷を清浄にする必要がない。
【００６７】
創傷、滲出物、および創傷周囲の皮膚の色も評価することができるように、ドレッシングは透明且つ無色であることが好ましい。創傷部位の目視検査を可能にする、面する層および支持体層として使用する好ましい透明なフィルムには、ＥＳＴＡＮＥ（登録商標）ポリウレタン（オハイオ州クリーブランドのＢ．Ｆ．Ｇｏｏｄｒｉｃｈ）などのポリウレタンフィルム、ＨＹＴＲＥＬ（登録商標）ポリエステルエラストマー（デラウェア州ウィルミントンのＥ．Ｉ．ｄｕＰｏｎｔ  ｄｅＮｅｍｏｕｒｓ  ＆  Ｃｏ．）などのエラストマーポリエステル、およびポリエーテルブロックアミド（ＰＥＢＡＸ、ペンシルバニア州フィラデルフィアのＥｌｆ  Ａｌｔｏｃｈｅｍ  Ｎｏｒｔｈ  Ａｍｅｒｉｃａ）などが挙げられる。他の有用なフィルムは、米国特許第４，４９９，８９６号、同４，５９８、００４号、および５，８４９，３２５号（Ｈｅｉｎｅｃｋｅら）に記載されているものである。
【００６８】
Ｇ．創傷ドレッシングの作成および使用方法
本発明は、また、上記ドレッシングの１つを創傷に適用し、ドレッシングが創傷から滲出した体液を吸収することができるようにすることを含む、滲出性創傷を治療する方法に関する。更に、本発明は、上記の反応生成物を含み、上記の特性を有する透明なエラストマーの体液吸収組成物に関する。
【００６９】
別の態様では、本発明は、本質的に溶媒を含まないモノマーの混合物又はプレポリマーのシロップを光化学作用を持つ放射線に曝露させ、組成物を形成することを含む、透明なエラストマーの体液吸収組成物の調製方法に関する。混合物又はシロップは、（ａ）炭素数４〜１４の三級ではないアルコールのアクリル又はメタクリル酸エステルを含み、（ｂ）親水性エチレン性不飽和モノマー、および（ｃ）親水性エチレン性不飽和モノマーとは異なる極性エチレン性不飽和モノマーを含む。得られた組成物は、本質的に、ヒドロコロイドのゲル粒子がなく、中程度から多量の体液を吸収することができると同時に、その構造的一体性および透明性を維持する。好ましい実施形態では、混合物又はシロップは更に光開始剤を含み、紫外線に曝露される。
【００７０】
創傷ドレッシングの吸収層を別々に形成した後、粘着剤組成物で一緒に粘着させるか、又は吸収層の固有の粘着特性を使用するか、又は２層間に追加の粘着剤を組み込むことにより粘着させることができる。別の実施態様では、２つの層を同時に一緒に硬化させる。このような同時硬化は、未硬化モノマーの層を形成した後、一緒に硬化させることにより達成することができる。例えば、第１の層のモノマーを表面に堆積させ、次いで第２の層のモノマーを堆積させ、最後に２層を硬化させることができる。或いはまた、２層の未硬化モノマーを（同時押出しすることなどにより）同時に堆積させた後、硬化させることができる。
【００７１】
Ｈ．実施例
本発明を、以下の実施例により更に説明するが、それらは本発明の範囲を限定するものではない。実施例では、部、比率、パーセンテージは、別途明記されない限り、全て重量部、重量比率、重量パーセンテージである。全て材料は、別途明記又は記載されない限り、例えばＡｌｄｒｉｃｈ  Ｃｈｅｍｉｃａｌなどから市販されている。
【００７２】
実験を実施する際に、以下の試験手順に従った。
【００７３】
塩水吸収性方法
乾燥状態の創傷ドレッシングサンプル（５平方センチメートル）の重量（Ｗ０）をはかり、室温の０．９％の塩化ナトリウム灌注（等張塩水溶液）ＵＳＰ（イリノイ州ディアフィールドのＢａｘｔｅｒ  Ｈｅａｌｔｈ  Ｃａｒｅ  Ｃｏｒｐ．）５０ｍｌが入った１８０ｍｌの瓶に入れた。瓶に蓋をして、撹拌することなく静置した。２４時間でサンプルを取り出し、吸取り紙で乾かし、重量（Ｗ２４）を測定した。以下の式、
塩水吸収性（％）＝（Ｗ２４−Ｗ０）×１００／Ｗ０
および３回の反復の平均として記録された結果を使用して、吸収率の値を計算した。
【００７４】
小牛漿液吸収性方法
乾燥状態の創傷ドレッシングサンプル（１０ｃｍ×１５ｃｍ）を、英国ロンドンＨＭＳＯ、Ｂｒｉｔｉｓｈ  Ｐｈａｒｍａｃｏｐｏｅｉａ，１９９３、補遺１９９６、１９４３頁に記載されているようなＰａｄｄｉｎｇｔｏｎカップに類似の、透明なポリカーボネートカップの上部フランジに貼付した。サンプルをカップの空洞（直径３．８ｃｍ、深さ３ｃｍ、容量１４ｍｌ）の中央上に位置決めし、サンプルをそれ自体の感圧粘着剤層により所定の位置に保持した。次いで、カップを逆さまにし、子牛漿液（Ｓｉｇｍａ−Ａｌｄｒｉｃｈ  Ｃｈｅｍｉｃａｌ  Ｃｏ．）１２ｇをポートを通してカップに添加した。ネジを切ったプラグでポートを閉め、カップを４０℃および２０％ＲＨの定温器に入れた。２４時間、４８時間および７２時間後、未吸収の漿液の量を除去し、重量（Ｗｔ）を測定した後、再びカップに加えた。その後、次のサンプリング時間まで、カップとサンプルを定温器に戻した。以下の式、
子牛漿液吸収性（ｇ）＝１２ｇ−Ｗｔ
および３回の反復の平均をグラムで記録した結果を使用して、吸収性を計算した。
【００７５】
剥離力方法
剥離力方法を使用して、粘着ドレッシングサンプルの創傷に面する層をそのコア層から除去するのに必要な力を測定した。２．５４ｃｍ幅の両面被覆の粘着テープ（ミネソタ州セントポールの３Ｍ Ｃｏｍｐａｎｙの３Ｍ  Ｂｒａｎｄ  Ｄｏｕｂｌｅ  Ｓｔｉｃｋ  Ｔａｐｅ）を、Ｉｎｓｔｒｏｎ機械（型番１１２２、マサチューセッツ州キャントンのＴｎｓｔｒｏｎ  Ｃｏｒｐ．）の下方の顎部に取付けられた回転式金属ホイールの周囲全体に粘着させた。２．５４ｃｍ幅のポリエステルシリコーン粘着テープ（８４０２番テープ、３Ｍ Ｃｏｍｐａｎｙ）を粘着剤側を外側にして両面被覆テープに粘着させた。粘着ドレッシングサンプル（２．５４ｃｍ×１０．２ｃｍ）を、そのコア層をホイールに向けて当て、創傷に面する層がオペレータに面する状態でシリコーンテープ上に置いた。創傷に面する層の１つの端部は、コア層から持ち上げられて離れ、Ｉｎｓｔｒｏｎ機械の上部の顎部にしっかり固定されたタブを形成する。次いで創傷に面する層を、９０度の角度および３００ｍｍ／ｍｉｎのクロスヘッド速度でコア層から剥離させた。剥離力を３回の反復の平均として、２．５４ｃｍ幅当りの力をグラムで記録した。
【００７６】
塩水抽出物酸性度方法
粘着ドレッシングサンプル（５平方センチメートル）を０．９％の塩化ナトリウム溶液５０ｍｌの入ったガラス瓶に入れた。室温で２４時間後、溶液のｐＨを測定した。
【００７７】
実施例１
多層吸収性創傷ドレッシング
支持体層、第１の吸収層、第２の吸収層、および創傷に面する層を有する多層吸収性創傷ドレッシングを、以下の手順で調製した。
【００７８】
第１の吸収層前駆体組成物（組成物Ａ）を以下のように調製した。アクリル酸（５２８ｇ、ニュージャージー州マウントオリーブのＢＡＳＦ）、５０％（ｗ／ｗ）の水酸化ナトリウム溶液（９９ｇ、ニュージャージー州フィリプスバーグのＪ．Ｔ．Ｂａｋｅｒ）および２−ヒドロキシ−１−［４−（ヒドロキシエトキシ）フェニル］−２−メチル−１−プロパノン（１．３２ｇ、ニューヨーク州タリータウンのＣｉｂａ  Ｓｐｅｃｉａｌｔｙ  Ｃｈｅｍｉｃａｌｓ  Ｃｏｒｐ．）をガラス瓶に添加し、溶解するまで混合した。メトキシポリエチレングリコール４００アクリレート（２４７０ｇ、「ＮＫ  Ｅｓｔｅｒ−ＡＭ−９０Ｇ」、日本の新中村化学工業株式会社）を瓶に添加し、瓶を振って混合した。ラウリルアクリレート（１９８ｇ、ウィスコンシン州ミルウォーキーのＡｌｄｒｉｃｈ  Ｃｈｅｍｉｃａｌ  Ｃｏ．）およびα−メチルスチレン（３．３ｇ、Ａｌｄｒｉｃｈ）を添加し、瓶を振って組成物全部を混合した。
【００７９】
第２の吸収層前駆体組成物（組成物Ｂ）を以下のように調製した。アクリル酸（２３９ｇ）、５０％（ｗ／ｗ）の水酸化ナトリウム溶液（４１．６ｇ）および２−ヒドロキシ−１−［４−（ヒドロキシエトキシ）フェニル］−２−メチル−１−プロパノン（１．３ｇ）をガラス瓶に添加し、溶解するまで混合した。メトキシポリエチレングリコール４００アクリレート（１０１６ｇ）を瓶に添加し、瓶を振って混入させた。得られた溶液をプロペラで撹拌しながら、２−エチルヘキシルアクリレート（１９５１ｇ、ＢＡＳＦ  Ｃｏｒｐ．）を添加すると、完成した組成物が得られた。
【００８０】
組成物ＡおよびＢを、紫外線に短時間曝露することにより、１０００〜２０００センチポアズにそれぞれ濃縮し、各組成物に２−ヒドロキシ−１−［４−（ヒドロキシエトキシ）フェニル］−２−メチル−１−プロパノンを更に３．２５ｇ添加し、混入させた。濃縮した組成物Ｂを３ミル（０．０７６ｍｍ）の厚さで慣用的なポリエステル剥離ライナー上にナイフコーティングし、その後すぐに濃縮した組成物Ａを２５ミル（０．６３５ｍｍ）の厚さで組成物Ｂ層上にナイフコーティングした。慣用的なポリエステル剥離ライナーを組成物Ａ層の上部に設けた。次いで、被覆した層を３５０ｎｍのピーク波長および７．３ｍＷ／ｃｍ２の強度、および２３６０ｍＪ／ｃｍ２の線量の紫外線ランプ（３５０ＢＬ、マサチューセッツ州ダンバーのＳｙｌｖａｎｉａ  Ｃｏｒｐ．）下で上部の剥離ライナーを通して硬化させ、粘着創傷ドレッシングのコア積層体が完成した。更に、後で試験をするため、濃縮した組成物Ｂを２５ミル（０．６３５ｍｍ）の厚さで慣用的なポリエステル剥離ライナー上に別々にナイフコーティングした。
【００８１】
ＴＥＧＡＤＥＲＭ（登録商標）ドレッシング（３Ｍ  Ｃｏｍｐａｎｙ）を、ドレッシングが４０孔／ｃｍ２を含み、それぞれの孔の直径が約１５ミル（０．３８ｍｍ）であるように、超音波手段で穿孔することにより、創傷に面する層を作成した。空隙面積率を計算すると４．５％であった。
【００８２】
剥離ライナーをコア積層体の組成物Ａ層（第１の吸収層）側から除去し、この側をＴＥＧＡＤＥＲＭ（登録商標）ドレッシング（支持体層）の粘着剤側に手で積層した。次いで、剥離ライナーをコア積層体の組成物Ｂ層（第２の吸収層）側から除去し、この側を、創傷に面する層の粘着剤のない側に手で積層した。得られた、完成した多層吸収性創傷ドレッシング材料を試験評価用の１０ｃｍ×１５ｃｍサンプルに裁断した。また、続いてサンプルを包装し、約３０ｋＧｙで照射することにより滅菌した。
【００８３】
実施例２
多層吸収性創傷ドレッシング
第１の吸収層前駆体組成物（組成物Ａ）中のアクリル酸／水酸化ナトリウム成分の替わりにＮ−ビニルアセトアミドを使用することを除いて、実施例１に記載のように多層吸収性創傷ドレッシングを調製し、この組成物を以下のように調製した。
【００８４】
Ｎ−ビニルアセトアミド（６００ｇ、日本の昭和電工）、２−ヒドロキシ−１−［４−（ヒドロキシエトキシ）フェニル］−２−メチル−１−プロパノン（１．２ｇ）およびメトキシポリエチレングリコール４００アクリレート（２１８３ｇ）をガラス瓶に添加し、Ｎ−ビニルアセトアミドが溶解するまで瓶を振って混合した。ラウリルアクリレート（２１０ｇ）およびα−メチルスチレン（３．０ｇ）を添加し、瓶を振って組成物全体を混合した。
【００８５】
また、この実施例の創傷に面する層は、４０孔／ｃｍ２を含み、それぞれの孔の直径は約２０ミル（０．５１ｍｍ）であった。空隙面積率を計算すると７．８％であった。
【００８６】
得られた、完成した多層吸収性創傷ドレッシングの材料を試験評価用の１０ｃｍ×１５ｃｍサンプルに裁断した。
【００８７】
実施例３
多層吸収性創傷ドレッシング
水酸化ナトリウム溶液成分を組成物Ａ又は組成物Ｂのどちらにも添加しないということを除いて、実施例１に記載のように多層吸収性創傷ドレッシングを調製した。得られた、完成した多層吸収性創傷ドレッシングの材料を試験評価用の１０ｃｍ×１５ｃｍサンプルに裁断した。
【００８８】
実施例４
多層吸収性創傷ドレッシング
第１の吸収層前駆体組成物（組成物Ａ）を以下のように調製したということを除いて、実施例１に記載のように多層吸収性創傷ドレッシングを調製した。２−ヒドロキシ−１−［４−（ヒドロキシエトキシ）フェニル］−２−メチル−１−プロパノン（１．３２ｇ）およびメトキシポリエチレングリコール４００アクリレート（２９９５ｇ）をガラス瓶に添加し、瓶を振って混合した。次いで、α−メチルスチレン（３．３ｇ）を添加し、瓶を振って組成物全体を混合した。得られた、完成した多層吸収性創傷ドレッシングの材料を試験評価用の１０ｃｍ×１５ｃｍサンプルに裁断した。
【００８９】
比較例１
粘着バリア層を有していない吸収性創傷ドレッシング
第２の吸収層前駆体組成物（組成物Ｂ）を調製せず、最終創傷ドレッシングの材料には第２の吸収層がなかったということを除いて、実施例１に記載のように吸収性創傷ドレッシングを調製した。即ち、得られた、完成した吸収性創傷ドレッシングの材料には、支持体層と創傷に面する層との間に挟まれた単一の第１の吸収層（組成物Ａ層）が設けられた。この比較創傷ドレッシングの材料を試験評価用の１０ｃｍ×１５ｃｍサンプルに裁断した。
【００９０】
試験評価
塩水吸収性評価
本明細書に記載の試験方法に従って、実施例１、２および４の創傷ドレッシングサンプル、実施例１の第２の吸収層のサンプル、および市販の創傷ドレッシングサンプル（ＣＬＡＥＲ−ＳＩＴＥ（登録商標）ドレッシング、ニューヨーク州ウティカのＣｏｎＭｅｄ  Ｃｏｒｐ．から入手可能）の塩水吸収性を評価した。乾燥状態の時と湿潤状態の時のサンプルの透明性についての観察も記録した。結果は表１に記載され、本発明の創傷ドレッシングサンプル（実施例１、２および４）は、２４時間ずっと塩溶液の吸収性が高く（６５０〜６８０％）、（実施例１の）分離したバリア層又はＣＬＡＥＲ−ＳＩＴＥ（登録商標）創傷ドレッシングサンプルのどちらよりも吸収性がかなり高かったことが分かる。この試験の全てのドレッシングサンプルは、乾燥状態の時も又は湿潤状態の時も透明に見えた。
【００９１】
【表１】
2004515267.tif 000002
【００９２】
子牛漿液（ＣＢＳ）吸収性評価
本明細書に記載の試験方法に従って、実施例１および４の創傷ドレッシングサンプル、比較例１（ＣＥ−１）および４つの市販の創傷ドレッシングサンプル（ＣＬＡＥＲ−ＳＩＴＥ（登録商標）ドレッシング、３Ｍ  Ｃｏｍｐａｎｙから入手可能なＴＥＧＡＳＯＲＢ（登録商標）ドレッシング、英国のＣｏｌｏｐｌａｓｔ  Ｌｔｄ．から入手可能なＣＯＭＦＥＥＬ（登録商標）ドレッシング、およびカナダ、モントリオールのＣｏｎｖａ  Ｔｅｃｈから入手可能なＤＵＯＤＥＲＭ（登録商標）ドレッシング）の子牛漿液吸収性を評価した。試験用セルに存在するサンプルの残留物についても観察が記録された。結果は表２に記載され、本発明の創傷ドレッシングサンプル（実施例１および４）は、２４〜７２時間の間でＣＢＳの吸収性が高くなり、７２時間では吸収性が高く（１０〜１２ｇ）、試験用セル中にドレッシングサンプルの残留物が残らなかったことが分かる。対照的に、（第２の吸収層がない）比較例１では、２４時間より前に吸収性が最大に達し（１２ｇ）、試験用セル中にサンプルの残留物が残った。実施例１および４のサンプル、および比較例１は、４つの市販の創傷ドレッシングサンプルより吸収性がかなり高かった。
【００９３】
【表２】
2004515267.tif 000003
【００９４】
剥離力評価
本明細書に記載の試験方法に従って、実施例１および比較例１（ＣＥ−１）の創傷ドレッシングサンプルの剥離力（創傷に面する層をコア層から分離させるのに必要な力）を評価した。結果は表３に記載され、本発明の創傷ドレッシング（実施例１）の（第２の吸収層を有する）吸収コア層から創傷に面する層を分離させるには、比較の創傷ドレッシング（比較例１）の（第２の吸収層を有していない）コア層から分離させるよりもずっと大きな力が必要であったことが分かる。
【００９５】
【表３】
2004515267.tif 000004
【００９６】
塩水抽出物酸性度評価
本明細書に記載の試験方法に従って、実施例１〜３および比較例１（ＣＥ−１）の創傷ドレッシングサンプルの塩水抽出物酸性度を評価した。この結果から、第１の吸収層（実施例１〜２および比較例１）に部分的に中和されたアクリル酸又はＮ−ビニルアセトアミドを使用する創傷ドレッシングサンプルの抽出物は、わずかに酸性（それぞれ、ｐＨ＝６．１、５．８および６．０）であったが、第１の吸収層（実施例３）に中和されていないアクリル酸を使用する創傷ドレッシングサンプルの抽出物は、更により酸性（ｐＨ＝３．２）であることが分かった。
【００９７】
本発明の範囲および原理を逸脱することなく、当業者には本発明の様々な修正および変更が明らかとなり、本発明は本明細書で上記に記載された例示の実施形態に不当に限定されるものではないことを理解すべきである。全ての出版物および特許は、個々の出版物又は特許がそれぞれ引用により組み込まれることを具体的におよび個々に示されたのと同じ範囲まで引用により本明細書に組み込まれる。
【図面の簡単な説明】
【図１Ａ】
本発明に従って構成された第１の創傷ドレッシングの上面図である。
【図１Ｂ】
図１の創傷ドレッシングの面Ａ−Ａ’に沿った部分断面図である。
【図１Ｃ】
本発明に従って構成された第２の創傷ドレッシングの部分断面図である。
【国際公開パンフレット】
2004515267.tif 000005
2004515267.tif 000006
2004515267.tif 000007
2004515267.tif 000008
2004515267.tif 000009
2004515267.tif 000010
2004515267.tif 000011
2004515267.tif 000012
2004515267.tif 000013
2004515267.tif 000014
2004515267.tif 000015
2004515267.tif 000016
2004515267.tif 000017
2004515267.tif 000018
2004515267.tif 000019
2004515267.tif 000020
2004515267.tif 000021
2004515267.tif 000022
2004515267.tif 000023
2004515267.tif 000024
2004515267.tif 000025
2004515267.tif 000026
2004515267.tif 000027
2004515267.tif 000028
2004515267.tif 000029
2004515267.tif 000030
2004515267.tif 000031
2004515267.tif 000032
2004515267.tif 000033
2004515267.tif 000034
2004515267.tif 000035
2004515267.tif 000036
2004515267.tif 000037
2004515267.tif 000038
2004515267.tif 000039
2004515267.tif 000040
2004515267.tif 000041
【国際公開パンフレット（コレクトバージョン）】
2004515267.tif 000042
【国際調査報告】
2004515267.tif 000043
2004515267.tif 000044
2004515267.tif 000045
2004515267.tif 000046
2004515267.tif 000047